(57)【特許請求の範囲】
【請求項１】
鋳造に利用する溶湯の冷却曲線において、初晶過冷度、及び、初晶温度から共晶温度に至る範囲内の任意の範囲における凝固速度から結晶粒の微細化を判定することを特徴とする冷却曲線からの結晶粒微細化判定方法。
【請求項２】
鋳造に利用する溶湯の冷却曲線において、
初晶過冷度、及び、初晶温度から共晶温度に至る範囲内の任意の範囲における凝固速度から結晶粒の微細化を判定する第一判定ステップと、
前記第一判定ステップの判定結果に応じて、不純物の除去をする清浄化溶湯処理、及び／又は、結晶粒を微細化させるために異質核となる元素の添加を実施する溶湯改善ステップと、
前記溶湯改善ステップ後に、初晶過冷度、及び、初晶温度から共晶温度に至る範囲内の任意の範囲における凝固速度から結晶粒の微細化を判定する第二判定ステップと、を備えることを特徴とする冷却曲線からの結晶粒微細化判定方法。
【発明の詳細な説明】
【技術分野】
【０００１】
本発明は、鋳造の溶湯の冷却過程において、凝固組織の結晶粒が微細化になるか粗大化になるかを冷却曲線から判定する、冷却曲線からの結晶粒微細化判定方法に関する。
【背景技術】
【０００２】
溶湯が冷却された凝固組織の結晶粒が微細化された方が、強度や靭性等の機械的性質や切削性等の機械加工性が高まることから、結晶粒を微細化させるために、例えば結晶形成の核となる異質核として微量のチタンをアルミニウム溶湯に添加することが行われている。
【０００３】
特許文献１には、鋳造に利用する溶湯の清浄度判定方法において、該溶湯の冷却曲線上の初晶過冷度幅から該溶湯の清浄度の判定をする冷却曲線から溶湯の清浄度判定をする方法が開示されている。また、前記溶湯の冷却曲線上において液相中に固相が晶出するまでの範囲内で設定した第一の凝固温度に到達した時間と、固相の状態になった直後の温度から温度降下中の範囲内で設定した第二の凝固温度に到達した時間との差の判定凝固時間から、あるいは、前記差の判定凝固時間及び初晶過冷度幅からから、前記溶湯の清浄度の判定をする冷却曲線から溶湯の清浄度判定をする方法が開示されている。
【０００４】
特許文献２には、鋳造に利用する溶湯の清浄度を冷却曲線から得られるデータから判定する清浄度判定方法において、初晶温度到達時から共晶温度到達時までの間で設定した任意の２つの温度間の凝固速度から、その時点における結晶の核とならない不要物質を判定し、共晶温度到達時から固相状態になるまでの共晶反応時間から、その時点における結晶の核とならない不要物質を判定し、及び、固相状態になった直後の温度から温度降下中の範囲で設定した任意の２つの温度間の共晶完了後冷却速度から、その時点における結晶の核とならない不要物質を判定することで、溶湯の清浄度の判定をする冷却曲線から溶湯の清浄度判定方法が開示されている。
【先行技術文献】
【特許文献】
【０００５】
【特許文献１】特許第４３６８９３３号公報
【特許文献２】特許第５４２７９７３号公報
【発明の概要】
【発明が解決しようとする課題】
【０００６】
特許文献１の発明は、凝固したときの合金が材料としての欠陥を有することになる原因の不純物などの介在物が溶湯中に浮遊する量的レベルを判定する、すなわち清浄度を判定する方法であり、前記介在物としては核にならない不純物のみを対象としているので、結晶粒の微細化を判定することができないという問題があった。
【０００７】
特許文献２の発明は、初晶温度から共晶温度までの間で設定した任意の２つの温度間の凝固速度から、その時点における結晶の核とならない不純物の有無を判定する方法であり、結晶粒の微細化を判定することができないという問題があった。
【０００８】
特許文献１及び２ともに、溶湯の段階で清浄度の判定ができるので、凝固組織となった金属の強度や靭性等の機械的性質が保証された、清浄度の高い溶湯を型に流し込むという有利な効果を奏するが、凝固組織になった鋳物の切削性等の機械加工性を溶湯の段階で保証できないという問題があった。
【０００９】
本発明はこうした問題に鑑み創案されたもので、凝固組織になったときの結晶粒の微細化を溶湯の段階で判定できる、冷却曲線からの結晶粒微細化判定方法を提供することを課題とする。
【課題を解決するための手段】
【００１０】
本発明において、溶湯金属自身の中から起こる核を自己生成核（均質核ともいう。）といい、溶湯に添加する核になる元素を異質核といい、溶湯の中に浮遊したり凝固組織に存在する、核にならない元素等を不純物という。
【００１１】
請求項１に記載の冷却曲線からの結晶粒微細化判定方法は、鋳造に利用する溶湯の冷却曲線において、初晶過冷度、及び、初晶温度から共晶温度に至る範囲内の任意の範囲における凝固速度から結晶粒の微細化の判定をすることを特徴とする。
【００１２】
請求項２に記載の冷却曲線からの結晶粒微細化判定方法は、鋳造に利用する溶湯の冷却曲線において、初晶過冷度、及び、初晶温度から共晶温度に至る範囲内の任意の範囲における凝固速度から結晶粒の微細化を判定する第一判定ステップと、前記第一判定ステップの判定結果に応じて、不純物の除去をする清浄化溶湯処理、及び／又は、結晶粒を微細化させるために異質核となる元素の添加を実施する溶湯改善ステップと、前記溶湯改善ステップ後に、初晶過冷度、及び、初晶温度から共晶温度に至る範囲内の任意の範囲における凝固速度から結晶粒の微細化を判定する第二判定ステップと、を備えることを特徴とする。
【発明の効果】
【００１３】
請求項１又は２に記載の冷却曲線からの結晶粒微細化判定方法は、凝固組織となった鋳造製品の機械的性質及び加工性を溶湯の段階で判定できるという顕著な効果を奏する。これにより、結晶粒が粗大化するようであれば溶湯に添加剤を投入して結晶粒の微細化を狙い通りにすることができ、機械的性質や機械加工性が基準レベルをクリアした溶湯のみを型に流し込むことができ、製造コストの抑制や材料費の低減となる効果も奏する。
【００１４】
また、核となる自己生成核が結晶粒の微細化には不足する場合に、添加する異質核となる、例えばチタンの添加量を適正な量にすることができるという効果を奏する。
【図面の簡単な説明】
【００１５】
【図１】共晶合金となる溶湯の共晶型２元系状態図及び冷却曲線である。
【図２】図１における初晶過冷度の範囲ａの拡大説明図である。
【図３】図１における初晶温度から共晶温度までの範囲ｂの拡大説明図である。
【図４】図３における図の下半分の範囲の拡大説明図である。
【発明を実施するための形態】
【００１６】
アルミニウム等の鋳物の凝固組織には、結晶粒が微細化された組織、又は、結晶粒が粗大化された組織などが見られる。結晶粒が微細化されている凝固組織の方が、結晶粒が粗大化されている凝固組織より強度や靭性等の機械的性質が高く、かつ切断加工等の機械加工性も高い。
【００１７】
溶湯の中に結晶の核が少ないと核同士の間隔が広いので粒成長は大きく成長し粗大化結晶粒に成長し、溶湯の中に結晶の核が多いと核同士の間隔が狭いので粒成長は互いに抑制しあって微細化結晶粒となる。
【００１８】
そのため、微細な結晶粒にするために、溶湯金属自身の中から起こる自己生成核に加えて、鋳型や不純物元素等の異質なところを核として起こる異質核生成を行うように、結晶の核となる元素を溶湯に添加する方法が行われている。しかし、結晶の核となる可能性のある元素を多く添加すると、核にならない元素が不純物として増加することによって機械的性質が低下し製品としての品質を満足させることができない。一方、結晶の核となる元素を添加しないと、結晶となる核は自己生成核のみとなるので、結晶となる核が少なく結晶粒の粗大化が進み機械的性質及び機械加工性が低下する。そのため、適量の結晶の核となる元素を添加する必要がある。
【００１９】
発明者は、溶湯の段階で、鋳物の凝固組織の微細化を促進させ、しかも核とならない元素や不純物が少ない凝固組織をつくる制御ができるように、炉から汲みだして坩堝に注入した溶湯の冷却曲線と結晶粒の微細化及び不純物との関係性を探るべく種々トライして本発明を想到するに至った。
【００２０】
本発明の冷却曲線からの結晶粒微細化判定方法は、鋳造に利用する溶湯の冷却曲線において、初晶過冷度、及び、初晶温度から共晶温度に至る範囲内の任意の範囲における凝固速度から結晶粒の微細化の判定をする冷却曲線からの結晶粒微細化判定方法である。
【００２１】
本発明は、第一段階の判定と第二段階の判定とから構成されている。第一段階は初晶過冷度から結晶粒微細化判定方法で、第二段階は初晶温度から共晶温度に至る範囲内の任意の範囲における凝固速度から結晶粒微細化判定方法である。
【００２２】
ここで、図１において、元素Ａと元素Ｓとの共晶合金となる溶湯の共晶型２元系状態図及び冷却曲線について説明する。液相Ｌは元素Ａと元素Ｓが溶解している液相Ｌで、固相線Ｐはα相への元素Ｓの固溶限界を示し、液相線Ｑは液相から固相に変わる温度を示す。α相の元素Ｓの濃度を、Ｃ、Ｃ１、Ｃ２で表す。
【００２３】
図１において、例えば元素Ａと元素Ｓの２元素の共晶型の亜共晶の場合で、α相の元素Ｓの濃度が濃度Ｃ％の場合、温度Ｔ０の液相Ｌの溶湯が凝固速度ｍで冷却されて液相線Ｑに達して初晶温度Ｔ１になったときに、初晶が晶出せず、さらに温度が下がって過冷却になって温度ｔ１、ｔ２又はｔ３で初晶が晶出し、液相Ｌからα相に変わる状態変化の際に潜熱を発熱して温度が上昇し、初晶温度Ｔ１で核形成による潜熱の発熱と溶湯の冷却とが平衡して温度一定の時間帯ｓがある。
【００２４】
前記初晶が晶出時に過冷却になるときに、溶湯の液相Ｌ中には、異質核を添加しない溶湯の液相Ｌ中に浮遊するのは、核にならない元素等の不純物と、溶湯金属自身の中から起こる自己生成核とが存在し、異質核を添加した溶湯の液相Ｌ中に浮遊するのは、核にならない元素等の不純物と、溶湯金属自身の中から起こる自己生成核と、核となる異質核が存在する。
【００２５】
初晶温度Ｔ１から共晶温度Ｔ２に至る範囲は、図１の冷却曲線及び共晶型２元系状態図において、初晶温度Ｔ１から共晶温度Ｔ２まで温度降下する範囲ｂであり、この間の組織はα相と液相Ｌとが存在している。共晶温度Ｔ２まで温度降下すると共晶温度Ｔ２で核形成による潜熱の発熱と溶湯の冷却とが平衡して温度一定の時間帯ｋがある。
【００２６】
そして、図１において、初晶温度Ｔ１と共晶温度Ｔ２との間の温度Ｔ３のときは、α相と液相Ｌとの量比は、（α相）：（液相Ｌ）＝（Ｃ２−Ｃ０）：（Ｃ０−Ｃ１）で変化する。よって、初晶温度Ｔ１と共晶温度Ｔ２との間においては、温度降下になるに従い、α相が液相線Ｑの変化によって徐々に形成されることが示されている。
【００２７】
溶湯の温度降下にしたがって前記α相が徐々に増加するときに、結晶粒が粗大化になる場合と微細化になる場合とで冷却時の放熱速度が異なり凝固速度が異なると仮説した。
【００２８】
次に、鋳造に利用する溶湯を坩堝に注入した後の冷却曲線において、第一段階の初晶過冷度からの結晶粒微細化判定と、第二段階の初晶温度Ｔ１から共晶温度Ｔ２に至る範囲内の任意の範囲における凝固速度ｎから結晶粒微細化判定のためのデータを把握する。
【００２９】
前記データ把握のために、アルムニウム合金鋳物ＡＣ４Ｃ（アルミニウム９０．１〜９３．３％、珪素６．５〜７．５％、その他元素０．２〜２．４％）を使用し、測定装置はアルミ熱分析装置（型式ＡＬＴＥＣ−１２ＳＴ、エコ・システム有限会社製）と坩堝（型式ＥＳ−ＣＰ０１、エコ・システム有限会社製）を使用し、前記坩堝から取り出した試料の切断面の観察に使用した顕微鏡写真は公的機関で撮影した。
【００３０】
溶湯の試料は、清浄化溶湯処理して不純物が少ない溶湯の試料I、ゴミを多く添加して不純物を多くした溶湯の試料III、前記試料Iと前記試料IIIの中間の不純物が中程度の試料II、前記試料I〜IIIのいずれに対しても、異質核となるチタンを添加しなかったケースａ、異質核となるチタンを多く添加したケースｃ、前記ケースａと前記ケースｃとの中間の量の異質核となるチタンを中程度添加したケースｂを実施した。すなわち、試料I―ａ、試料I―ｂ、試料I―ｃ、試料II―ａ、試料II―ｂ、試料II―ｃ、試料III―ａ、試料III―ｂ、試料III―ｃを造り、その結果を表１に示す。
【００３１】
【表１】
0006831968.tif 000002
【００３２】
表１から、異質核の添加量や不純物の添加量などの試料配分と顕微鏡写真とでは、異質核・自己生成核、不純物の量はほぼ一致していた。本発明で実現させる凝固組織は結晶粒の微細化が形成され不純物が少ない試料であり、初晶過冷度Ｒ３で凝固速度Ｄ３又はＤ４が好ましい。
【００３３】
次に、鋳造に利用する溶湯を坩堝に注入した後の冷却曲線において、第一段階の初晶過冷度からの結晶粒微細化判定について説明する。そのため、表１を初晶過冷度の範囲別に変え、その結果を表２に示す。
【００３４】
【表２】
0006831968.tif 000003
【００３５】
図２及び表２に示すように、前記過冷却になったときの温度ｔ１、ｔ２又はｔ３と、初晶温度Ｔ１との温度差である初晶過冷度が、液相Ｌ中に浮遊する不純物の量により変化する。図２において、低い温度ｔ１で初晶が晶出したときを深い初晶過冷度とし、初晶温度Ｔ１未満の範囲で比較的高い温度ｔ３で初晶が晶出したときを浅い初晶過冷度とし、温度ｔ１と温度ｔ２との中間帯の温度ｔ２で初晶が晶出したときを中程度の初晶過冷度とする。
【００３６】
そして、前記深い初晶過冷度より少し高めの温度以下の温度で初晶が晶出する範囲を初晶過冷度範囲Ｒ１とし、前記浅い初晶過冷度より少し低めの温度以上で初晶温度Ｔ１未満の温度で初晶が晶出する範囲を初晶過冷度範囲Ｒ３とし、前記初晶過冷度範囲Ｒ１より高温側で前記初晶過冷度範囲Ｒ３より低温側の温度で初晶が晶出する範囲を初晶過冷度範囲Ｒ２とする。
【００３７】
また、表２から、核になる異質核と、溶湯金属自身の中から起こる自己生成核と、核にならない不純物との合計で初晶過冷度が変化することが示唆されている。異質核と自己生成核との合計が多い場合には不純物の数にかかわらず初晶過冷度は浅くなり、不純物が多い場合には異質核と自己生成核との合計にかかわらず初晶過冷度は浅くなることが示されている。初晶過冷度が同じレベルであっても、核になる異質核や自己生成核が多いのか、又は、核にならない不純物が多いのかの判定が困難であることが示されている。好ましいのは異質核や自己生成核が多く不純物が少ない場合である。
【００３８】
また、初晶過冷度範囲Ｒ３の深い場合は、異質核と自己生成核との合計が少ない場合でかつ不純物が少ない場合である。よって、初晶過冷度範囲Ｒ３の場合は不純物は少ないが、核が少ないのでこのまま凝固すれば凝固組織の結晶粒は粗大化結晶粒となる。
【００３９】
凝固組織の結晶粒の微細化を図るには、核が多いほど好ましく、機械的性質の低下を防ぐには核にならない不純物が少ないことが好ましい。なお、溶湯には異質核は意図的に添加しないと少量しか存在しない
【００４０】
次に、鋳造に利用する溶湯を坩堝に注入した後の冷却曲線において、第二段階の初晶温度Ｔ１から共晶温度Ｔ２に至る範囲内の任意の範囲における凝固速度ｎから結晶粒微細化判定について説明する。そのため、表１を初晶温度Ｔ１から共晶温度Ｔ２に至る範囲内の任意の範囲における凝固速度ｎ別に変え、その結果を表３に示す。前記初晶温度Ｔ１から共晶温度Ｔ２に至る範囲内の任意の範囲とは、図３において、前記初晶温度Ｔ１から共晶温度Ｔ２に至る範囲Ｗでもよいし、前記範囲Ｗのうちの範囲Ｗ１でも凝固速度ｎは略同一であるのでよい。
【００４１】
図３、図４及び表３において、顕微鏡写真で結晶粒の大きさを「粗大化、中程度、微細化、超微細化」の４つに区分し、不純物の量を「多い、中程度、少ない」の３つに区分し、それらの組み合わせに合わせて凝固速度の速い・遅いというレベルに応じて４つに区分した。すなわち、最も遅い凝固速度ｎ１の近傍の範囲を範囲Ｄ１、範囲Ｄ１より少し早い凝固速度ｎ２の近傍の範囲を範囲Ｄ２、最も早い凝固速度ｎ４の近傍の範囲を範囲Ｄ４、範囲Ｄ２と範囲Ｄ４との間の凝固速度ｎ３の範囲を範囲Ｄ３とした。
【００４２】
【表３】
0006831968.tif 000004
【００４３】
表３から、不純物の多少にかかわらず結晶粒の大きさによって凝固速度に相違が生ずることが示されている。結晶粒が微細化された方が放熱速度が速くなり凝固速度が速くなり、結晶粒が粗大化された方が放熱速度が遅くなり凝固速度が遅くなることが示され仮説が立証された。
【００４４】
よって、表２の初晶過冷度と表３の凝固速度から、異質核と自己生成核と不純物の存在の量を判定し、凝固速度で結晶粒の大きさを判定することにより、炉内の溶湯の結晶粒の微細化を実現させることができる。
【００４５】
前記表１〜表３から、第一段階の判定と第二段階の判定とから、溶湯の中の不純物を減少させ結晶粒の微細化を実現されることができるかという結晶粒微細化の判定をすることができる。
【００４６】
次に、前記第一段階の判定と第二段階の判定とから構成される、凝固速度から結晶粒微細化判定方法を繰り返すことによって、例えば不純物が多くて自己生成核が少ない溶湯であっても、不純物が少なく核になる異質核が多い溶湯に改善でき、改善しなかったら結晶粒が粗大化し不純物が多い凝固組織になり機械的性質が劣り機械加工性が劣る金属鋳物になるところを、前記改善を適切に実施することにより結晶粒が微細化し不純物が少ない凝固組織になり機械的性質が優れ機械加工性が優れる金属鋳物を造ることができる。そのためには不純物が少なくかつ結晶粒の微細化を実現できる溶湯であるかを判定できることが不可欠である。
【００４７】
すなわち、冷却曲線からの結晶粒微細化判定方法は、鋳造に利用する溶湯の冷却曲線において、初晶過冷度、及び、初晶温度から共晶温度に至る範囲内の任意の範囲における凝固速度から結晶粒の微細化を判定する第一判定ステップと、前記第一判定ステップの判定結果に応じて、不純物の除去をする清浄化溶湯処理、及び／又は、結晶粒を微細化させるために異質核となる元素の添加を実施する溶湯改善ステップと、前記溶湯改善ステップ後に、初晶過冷度、及び、初晶温度から共晶温度に至る範囲内の任意の範囲における凝固速度から結晶粒の微細化を判定する第二判定ステップと、を備える。
【００４８】
次に、本発明の実施例を説明する。実施例はこれに限定されるものではなく、冷却曲線の初晶過冷度と、初晶温度から共晶温度までの凝固速度との測定結果により、凝固組織の結晶粒の微細化を実現させるための種々の対応ができる。
【００４９】
まず、アルミニウムと珪素の共晶合金の鋳物になる溶湯を炉内から汲み上げて検査用の坩堝に注入し、該坩堝内の溶湯の冷却曲線の初晶過冷度を測定し第一段階の判定をし、初晶温度から共晶温度までの凝固速度とを測定し第二段階の判定をする。
【００５０】
ケース１として、まず、第一判定ステップである。第一段階の初晶過冷度が深く初晶過冷度範囲Ｒ１で、第二段階の凝固速度が遅く凝固速度Ｄ１の場合は、凝固組織の機械的性質及び機械的加工性に係る、結晶粒の微細化について炉内の溶湯の判定は、不純物は許容範囲内であるが核の数が少なく結晶粒が粗大化するという判定をする。そして、溶湯改善ステップとして、炉内の溶湯に異質核となる元素、例えばチタンを多く添加して溶湯の改善をする。次に、第二判定ステップである。第２回目の溶湯を炉内から汲み上げて検査用の坩堝に注入し、該坩堝内の溶湯の冷却曲線の初晶過冷度を測定し第一段階の判定をし、初晶温度から共晶温度までの凝固速度を測定し第二段階の判定をする。
【００５１】
その結果、第一段階の初晶過冷度が浅く初晶過冷度範囲Ｒ３となり、第二段階の凝固速度が速く凝固速度範囲Ｄ３になった場合は、凝固組織の機械的性質及び機械的加工性に係る、結晶粒の微細化について炉内の溶湯の判定は、不純物は許容範囲内であり核の数が多く結晶粒の微細化が実現するという判定をする。初晶過冷度範囲Ｒ１が初晶過冷度範囲Ｒ３に変わった理由は、第一判定ステップ以降に不純物を添加していないことと、凝固速度がＤ１からＤ３に速くなったことから、核になる異質核が増加したことが理由と考えられる。
【００５２】
ケース２として、まず、第一判定ステップである。第一段階の初晶過冷度が浅く初晶過冷度範囲Ｒ３で、第二段階の凝固速度が遅く凝固速度範囲Ｄ１の場合は、凝固組織の機械的性質及び機械的加工性に係る、結晶粒の微細化について炉内の溶湯の判定は、不純物は許容範囲を超えており核の数が少なく結晶粒が粗大化するという判定をする。そして、溶湯改善ステップとして、炉内の溶湯に清浄化を図る清浄化溶湯処理をし、炉内の溶湯に異質核となる元素、例えば元素チタンを比較的多く添加して溶湯の改善をする。次に、第二判定ステップである。第２回目の溶湯を炉内から汲み上げて検査用の坩堝に注入し、該坩堝内の溶湯の冷却曲線の初晶過冷度を測定し第一段階の判定をし、初晶温度から共晶温度までの凝固速度を測定し第二段階の判定をする。
【００５３】
その結果、第一段階の初晶過冷度が浅く初晶過冷度範囲Ｒ３で変わらず、第二段階の凝固速度が速くなって凝固速度範囲Ｄ３になった場合は、凝固組織の機械的性質及び機械的加工性に係る、結晶粒の微細化について炉内の溶湯の判定は、不純物は許容範囲内に改善され異質核の数が増加して結晶粒の微細化が実現するという判定をする。不純物は清浄化溶湯処理で減少させたが、代わりに核になる異質核が増加して初晶過冷度範囲Ｒ３は変わらずと判定する。
【００５４】
ケース３として、まず、第一判定ステップである。第一段階の初晶過冷度が浅く初晶過冷度範囲Ｒ３で、第二段階の凝固速度が最速で凝固速度範囲Ｄ４の場合は、凝固組織の機械的性質及び機械的加工性に係る、結晶粒の微細化について炉内の溶湯の判定は、不純物は許容範囲内であり核の数も多く結晶粒が超微細化するという判定をする。ここで、初晶過冷度範囲Ｒ３の原因は一般的には不純物が多いことが理由であるが、凝固速度は最速の凝固速度範囲Ｄ４であることから、初晶過冷度範囲Ｒ３の原因は異質核と自己生成核が多く存在していることが理由である。溶湯改善ステップで異質核を添加しなくても異質核が溶湯に多く存在している理由は、一例として、すでにチタン等の異質核を添加した鋳物をリターン材として溶解させた場合である。なお、この場合は、第二判定ステップは不要である。
【００５５】
ケース４として、まず、第一判定ステップである。第一段階の初晶過冷度が中程度で初晶過冷度範囲Ｒ２で、第二段階の凝固速度が遅く凝固速度範囲Ｄ１の場合は、凝固組織の機械的性質及び機械的加工性に係る、結晶粒の微細化について炉内の溶湯の判定は、不純物は許容範囲を少し超えており核の数が少なく結晶粒が粗大化するという判定をする。そして、溶湯改善ステップとして、炉内の溶湯に清浄化を図る清浄化溶湯処理をし、炉内の溶湯に異質核となる、例えば元素チタンを多く添加して溶湯の改善をする。次に、第二判定ステップである。第２回目の溶湯を炉内から汲み上げて検査用の坩堝に注入し、該坩堝内の溶湯の冷却曲線の初晶過冷度を測定し第一段階の判定をし、初晶温度から共晶温度までの凝固速度を測定し第二段階の判定をする。
【００５６】
その結果、第一段階の初晶過冷度が浅くなって初晶過冷度範囲Ｒ３となり、第二段階の凝固速度が速くなり凝固速度範囲Ｄ３になった場合は、凝固組織の機械的性質及び機械的加工性に係る、結晶粒の微細化について炉内の溶湯の判定は、不純物は許容範囲内に改善され異質核の数が増加し結晶粒の微細化が実現するという判定をする。
【００５７】
以上のように、溶湯の状況に応じて凝固組織の機械的性質及び機械的加工性を向上させる、溶湯の清浄化（不純物減少化と同じ意味である。）及び結晶粒の微細化を実現させることができる。そのため、第一段階の初晶過冷度に応じて初晶過冷度範囲Ｒ３に変えるための、かつ、第二段階の凝固速度に応じて凝固速度Ｄ３又はＤ４に変えるための異質核の添加量のデータを収集すれば効果的に実施することができる。
【符号の説明】
【００５８】
１        共晶型２元系状態図
２        冷却曲線
Ｌ        液相
Ｑ        液相線
Ｐ        固相線
Ｔ１      初晶温度
Ｔ２      共晶温度
ｍ        凝固速度
ｎ        凝固速度
Ｒ        範囲
Ｄ        範囲
Ｗ        範囲
ｓ        時間帯
ｋ        時間帯
【要約】
【課題】凝固組織になったときの結晶粒の微細化を溶湯の段階で判定できる、冷却曲線からの結晶粒微細化判定方法を提供することを課題とする。
【解決手段】鋳造に利用する溶湯の冷却曲線において、初晶過冷度、及び、初晶温度から共晶温度に至る範囲内の任意の範囲における凝固速度から結晶粒の微細化を判定する、冷却曲線からの結晶粒微細化判定方法により課題解決できた。
【選択図】    図３【図１】
0006831968.tif 000005
【図２】
0006831968.tif 000006
【図３】
0006831968.tif 000007
【図４】
0006831968.tif 000008